(57)【要約】  本発明は、２０〜９５ｗｔ％の１種以上の（メタ）アクリル化化合物（ａ）、５〜８０ｗｔ％の１種以上のＣ１０〜Ｃ２２脂肪酸の金属塩（ｂ）、及び任意に、０〜１０ｗｔ％の１種以上の添加剤（ｃ）から本質的になる放射線硬化性コーティング組成物（Ｉ）であって、化合物（ａ）〜（ｃ）のｗｔ％は少なくとも合計９５％、好ましくは合計１００％である上記組成物に関する。本発明の組成物は全範囲の放射線硬化性材料と、標準的な艶消し剤のような標準的な添加剤と相溶性がある。本発明の組成物はシリカ及び／又はワックスのような艶消し剤のより少ない量を用いてデッドマット効果を得ることを可能にする。デッドマット効果は広い範囲のコーティング厚みにわたって得ることができる。【選択図】なし【特許請求の範囲】
【請求項１】
２０〜９５ｗｔ％の１種以上の（メタ）アクリル化化合物（ａ）、
５〜８０ｗｔ％の１種以上のＣ１０〜Ｃ２２脂肪酸の金属塩（ｂ）、及び
０〜１０ｗｔ％の（ａ）及び（ｂ）とは異なる１種以上の化合物（ｃ）
から本質的になる放射線硬化性コーティング組成物（Ｉ）であって、
化合物（ａ）〜（ｃ）のｗｔ％は合計１００％である上記組成物。
【請求項２】
化合物（ａ）が、ポリエステル（メタ）アクリレート、エポキシ（メタ）アクリレート、ポリエーテル（メタ）アクリレート、アミン変性ポリエーテル（メタ）アクリレート、アクリルメタアクリレート、及び／又はウレタン（メタ）アクリレートからなる群から選ばれる、請求項１に記載の組成物。
【請求項３】
前記金属が二価の金属である、請求項１又は２に記載の組成物。
【請求項４】
前記金属がカルシウム、亜鉛、及び／又はジルコニウムからなる群から選ばれる、請求項３に記載の組成物。
【請求項５】
前記脂肪酸がＣ１６〜Ｃ１８脂肪酸から選ばれる、請求項１〜４のいずれかに記載の組成物。
【請求項６】
化合物（ｂ）が（メタ）アクリロイル基を含まない、請求項１〜５のいずれかに記載の組成物。
【請求項７】
化合物（ｂ）がステアリン酸亜鉛及び／又はステアリン酸カルシウムから選ばれる、請求項１〜６のいずれかに記載の組成物。
【請求項８】
５ｗｔ％未満の溶媒を含む、請求項１〜７のいずれかに記載の組成物。    
【請求項９】
２〜４０ｗｔ％の請求項１〜８のいずれかに記載の組成物（Ｉ）、及び
任意に、０〜２０ｗｔ％の１種以上の、化合物（ｂ）と異なる艶消し剤（ｄ）
を含む放射線硬化性艶消し組成物（ＩＩ）であって、
放射線による硬化の後、艶消しコーティングが１２μｍの硬化フィルム厚で６０°の角度で最大１５、８５°の角度で最大５０の光沢レベルで得られる、上記組成物。
【請求項１０】
組成物中の化合物（ｂ）の量が組成物の総重量に対し、０．１〜２０ｗｔ％である、請求項９に記載の艶消し組成物。
【請求項１１】
艶消し組成物中の艶消し剤（ｄ）の量が組成物の総重量に対し、０．５〜１５ｗｔ％である、請求項９〜１０のいずれかに記載の艶消し組成物。
【請求項１２】
艶消し剤（ｄ）がシリカ及び／又はワックスから選ばれる、請求項９〜１１のいずれかに記載の艶消し組成物。
【請求項１３】
組成物中の単官能性アルキル（メタ）アクリレートの量が１０ｗｔ％のレベル未満である、請求項９〜１２のいずれかに記載の艶消し組成物。
【請求項１４】
請求項９〜１３のいずれかに記載の放射線硬化性艶消し組成物（ＩＩ）の製造方法であって、
（ｉ）請求項１〜８のいずれかに記載の放射線硬化性組成物を提供するステップ、
（ｉｉ）望むなら艶消し剤（ｄ）を添加するステップ、
（ｉｉｉ）任意に、さらに（メタ）アクリル化化合物、及び
（ｉｖ）任意に、添加剤及び／又は溶媒を添加するステップ
を含み、ステップ（ｉ）、（ｉｉ）、（ｉｉｉ）及び（ｉｖ）がいずれの順序であってもよい、上記方法。
【請求項１５】
（ｉ）請求項１〜１３のいずれかに記載の放射線硬化性組成物を物品又は基材の少なくとも一つの表面に塗布するステップ、
（ｉｉ）その後、コーティングを放射線硬化するステップを含み、
１２μｍの硬化フィルム厚で６０°の角度で最大１５、８５°の角度で最大５０の光沢測定値を有する艶消しコーティングを得る、物品又は基材のコーティング方法。
【請求項１６】
前記基材が木材、プラスチック、フィルム、及び／又はホイルからなる群から選ばれる、請求項１５に記載の方法により得られる基材。
【請求項１７】
請求項１〜１３のいずれかに記載の放射線硬化性組成物から調製されるコーティング、インク、刷り重ねワニス、又は接着剤。  
【請求項１８】
６〜１２０μｍの乾燥厚を有するコーティングについて光沢レベルを６０°の角度で最大５０、８５°の角度で最大８０に低減するための、請求項１〜１３のいずれかに記載の組成物の使用。
【発明の詳細な説明】
【技術分野】
【０００１】
本発明は乾燥すると極めて艶消しの（低光沢の）コーティングをもたらす放射線硬化性組成物に関し、そのような組成物を調製する方法に関し、そしてそのような組成物から得られるコーティングに関する。本発明の組成物は、木材、板、金属、石、コンクリート、ガラス、布、皮、紙、プラスチック、フィルム、ホイル（紙及び／又はプラスチック）、フォーム、及び複合材のような様々な基材上に極めて艶消しの（低光沢の）コーティングを作成するのに適している。本発明はまた、インク、ワニス、接着剤、及び本発明の放射線硬化性組成物により／から調製される成形物に関する。
【背景技術】
【０００２】
放射線硬化性コーティング組成物は長いこと、特定の望ましいコーティング特徴を有するコーティングを調製するために使用されてきた。画像損傷の少ない低光沢コーティングは美的に、より満足のいくことが多い。
【０００３】
溶媒性又は水性樹脂組成物のような従来の技術では、低光沢コーティングは少量の艶消し剤（例えば１〜５ｗｔ％のシリカ）を添加することにより容易に達成される。
【０００４】
しかし、一般には１００％ＵＶ放射線硬化性樹脂組成物は艶消しをすることは困難である。典型的には蒸発して表面へ艶消し剤を移送する助けとなる溶媒や他の希釈剤がなく、そのため典型的には２倍量の艶消し剤が必要になる。
【０００５】
しばしば、１００％ＵＶ放射線硬化性樹脂組成物では１５ｗｔ％超、しばしば２０ｗｔ％超の艶消し剤が低光沢を得るために必要となるが、その場合でさえ、６０°の角度で１５を下回る光沢値を達成することは極めて困難である。その結果、樹脂組成物の粘度が大きく上昇することになる。極めて高い粘度は良好な流動性にとって及び他の望ましい特性にとって弊害をもたらす。 
【０００６】
高含量の艶消し剤によってもたらされる他の不利な点としては、組成物が凝集してみすぼらしい外観を呈し、コーティングの脆性が増し、艶消し剤が沈殿する結果しばしば塗布前に不均一な混合になってしまうことが挙げられる。後者はコーティング上に光沢の変動をもたらす可能性がある。他の不都合としては一般的な耐性及びコーティングの性能の低下が挙げられる。一般的な外観の変化はコーティングの光沢レベルの変化として測定することができる。極めて低い光沢のコーティングが多くの市場セグメントにおいて求められている。
【０００７】
化粧品包装から、自動車、スマートフォン、及びスナックフード包装まで、艶消し仕上げにおける消費者の関心は大きくなっている。例えば、木材（家具、寄木細工、キッチン、建設）産業だけでなく、プラスチック、金属及びコンクリート（消費者エレクトロニクス、自動車、建設）産業、及びグラフィックアート（印刷インク、刷り重ねワニス）産業において極めて低光沢のコーティングの大きな需要がある。
【０００８】
ＥＰ２５３４２０８（ＤＳＭ）はＣ８−Ｃ２０単官能性脂肪族アルキル（メタ）アクリレートを含む低光沢コーティングを開示する。高濃度のラウリルアクリレート及びオクチルデシルアクリレート（ＯＤＡ）が樹脂のＵＶ反応性に悪影響を与えることが見出され、さらに悪臭を誘導する。このような化合物は引っ掻き耐性や硬貨耐性等のような性能に悪影響を与えることがさらに見出された。
【０００９】
ＵＳ６３９９６７２（ＳＡＲＴＯＭＥＲ）は、油溶性金属含有化合物を含有するコーティング、接着剤、インク、及び成形物のための放射線硬化性組成物を開示する。標準ジ（メタ）アクリル酸亜鉛はコーティングされ硬化された配合物の光沢を有意に低減することができる固体白色微粉末である（ＵＳ６３９９６７２には望まれていない効果）。これに対して、可溶性の異なるものを含有するコーティングの光沢は変わらないままであった。
【００１０】
重金属石鹸は古くから存在する（例えばＵＳ２４１６０７４、ＧＢ２１３４５１７参照）。「重金属石鹸」という用語は様々な用途を持った広い範囲の化合物を含む。ＵＳ２４１６０７４は様々な有機酸エステルの重金属塩の調製を記載する。重金属石鹸の調製に用いられる有機酸エステルとしてここに挙げられるものは、様々な長さの脂肪酸のエステル、ポリカルボン酸のモノ及びポリエステル、不飽和酸のエステル、及び特定の芳香族酸のエステル（カラム２、１〜３４行である）。ＧＢ２１３４５１７は、少なくとも一つの脂肪族モノカルボン酸の金属石鹸の調製方法を記載する。ここにも様々な長さの様々なタイプの化合物が記載されている（１頁、４５〜６０行）。これらの文献にはコーティング組成物、ましてや１００％ＵＶコーティング組成物の艶消し処理に結びつくものはない。ＶｏｌｄとＨａｔｔｉａｎｇｄｉ（１９４９）は、重金属石鹸の考えられる用途として、潤滑グリースの製造、塗料への乾燥剤としての使用、艶消し剤としての使用、及びゼリー状ガソリンの製造のための増粘剤としての使用を挙げている。この文献には放射線硬化性材料における重金属石鹸の使用への言及はない。
【発明の概要】
【発明が解決しようとする課題】
【００１１】
効率的で長期に継続する艶消し効果は単にいかなるタイプの艶消し剤を用いても得られるというものではない。１００％ＵＶ放射線硬化性樹脂組成物は艶消しをすることが難しかしいだけでなく、結果が予想できないのである。
【課題を解決するための手段】
【００１２】
発明の記載
この背景技術に対して、我々はここに、
２０〜９５ｗｔ％（重量％）の１種以上の（メタ）アクリル化化合物（ａ）、
５〜８０ｗｔ％の１種以上のＣ１０〜Ｃ２２脂肪酸の金属塩（ｂ）、及び
任意に、０〜１０ｗｔ％の（ａ）及び（ｂ）とは異なる化合物（ｃ）
から本質的になる放射線硬化性組成物（Ｉ）を提供する。
【００１３】
上記において、ｗｔ％は組成物（Ｉ）の総重量に対するものである。典型的には（ａ）＋（ｂ）＋（ｃ）のｗｔ％は合計で少なくとも９５ｗｔ％になる。一般的にこれらのｗｔ％は少なくとも９７％、好ましくは少なくとも９８％、より好ましくは少なくとも９９ｗｔ％である。最も典型的には化合物（ａ）〜（ｃ）のｗｔ％は合計で１００ｗｔ％になる。もちろんこの合計は１００ｗｔ％を超えない。
【００１４】
本発明の組成物（Ｉ）はまた、本発明の文脈上「艶消し増量剤」とも称される。本発明の艶消し増量剤（Ｉ）は標準的な放射線硬化性材料と、また他の艶消し剤と混合することができ、一般にコーティング組成物に低光沢を提供する。
【発明の効果】
【００１５】
本発明の「艶消し増量剤」（Ｉ）の利点は以下のとおりである：
・塗布粘度への影響が小さい、
・柔軟性、硬度、耐汚染性、引っ掻き耐性、及び／又は研磨可能性（ｓａｎｄａｂｉｌｉｔｙ）のような他の望ましい性質への影響が最小限である、
・温度安定性である、
・サテン、艶消し又はデッドマット効果でさえ、それらを達成するのに高い投入量を要しない、
・少なくとも３か月の保存後実質的に同じ光沢レベルを有する安定な配合物を得ることができる、
・１００％ＵＶ適用で一般的に用いられるポリマー及び艶消し剤と相溶性があり、理想的なブレンド相手となる、
・組成物を非光沢にすることが容易であり、エンドユーザーに使用の一定の柔軟性を与える、
・実質的にＶＯＣがないので規制的にフレンドリーである、
・黄化がないか、ほとんどない、及び／又は
・ＵＶ反応性が良好のままである。
【００１６】
このような「艶消し増量剤」を用いた放射性硬化性組成物（ＩＩ）の利点は以下のとおりである：
・一般に低粘度である、
・標準的な艶消し剤と組み合わせると良好な安定性（沈降しない）を提供する、
・６０°の角度で光沢レベルが１０未満、５未満でさえ得ることができる、
・６０°の角度で１〜２のデッドマットレベルを得ることすらできる、
・広範囲のコーティング厚みにわたり安定した光沢を得ることができる、
・良好なＵＶ硬化活性、良好な耐汚染性及び良好な引っ掻き耐性と、低光沢を一般に組み合わせている、
・溶媒又は単官能性モノマー等の追加が絶対に必要という訳ではないので、最も厳しい規制要求にも応えられる、
・ＵＶ光源及び／又は電子ビームを用いて硬化することが容易である、及び／又は
・ＵＶ−ＬＥＤ硬化でさえ可能である。
【発明を実施するための形態】
【００１７】
本発明においては特に、
２０〜９５ｗｔ％（重量％）の１種以上の（メタ）アクリル化化合物（ａ）、
５〜８０ｗｔ％の１種以上のＣ１０〜Ｃ２２脂肪族酸の金属塩（ｂ）、及び
任意に、０〜１０ｗｔ％の（ａ）及び（ｂ）とは異なる化合物（ｃ）
から本質的になる放射線硬化性組成物（Ｉ）が提供される。
【００１８】
本発明の一つの態様では、化合物（ｃ）が存在しない。本発明の他の態様では、化合物（ｃ）が艶消増量剤（Ｉ）中に存在する。
【００１９】
理論に束縛されることなく、金属石鹸（ｂ）は、ゲル化工程の間の不和合性によって引き起こされた表面に艶消し剤を移送する湿潤剤として作用すると考えられる。結果として、光沢レベルを低減するのに必要となる補充的な艶消し剤が少なくて済む。そしてコーティング性能を損なうことなく超艶消し外観でさえ可能である。
【００２０】
脂肪酸の鎖長が短期及び長期の艶消し効果の両方に効果を有することが見出された（例えば、表１０及び比較データ参照）。本発明の化合物（ｂ）とは異なり、ＡＤＤＩＴＯＬ（商標）湿潤剤、ＤＩＳＰＥＲＢＹＫ（商標）湿潤剤などのような他の湿潤剤は、しばしば光沢の低減には小さな効果しかなく、及び／又は光沢を増大させすらした。本発明の化合物（ｂ）は、外部からの艶消し剤の添加がなくても光沢を低減するという利点を有する。他の態様では、さらなる艶消し剤を本発明の放射線硬化性組成物（ＩＩ）に加えて、デッドマット効果を得る。「デッドマット効果」とは、光沢が少なくてコーティングがまるで全く存在しないようにみえることを意味する。本発明の化合物（ｂ）の利点は、望ましい低光沢レベルを得るために少ない量の標準艶消し剤（シリカ及び／又はワックスのような）で済むということである。
【００２１】
１種以上の化合物（ａ）は典型的には少なくとも１種の（メタ）アクリレートオリゴマーを含む。（メタ）アクリレートオリゴマーは典型的には、ダイマー、トリマー、テトラマー等の数個のみのモノマー単位から構成される。１種以上の（メタ）アクリレートポリマーの使用もまた可能である。
【００２２】
適切な化合物（ａ）の例としては、ポリエステル（メタ）アクリレート、ポリエーテル（メタ）アクリレート、エポキシ（メタ）アクリレート、アミノ（メタ）アクリレート、ポリカーボネート（メタ）アクリレート、ポリウレタン（メタ）アクリレート、（メタ）アクリレート化（メタ）アクリック、又はこれらの混合物からなる群から選ばれるものが挙げられる。好ましいものは、ポリエステル（メタ）アクリレート、ポリエーテル（メタ）アクリレート、及び／又はエポキシ（メタ）アクリレートである。最も好ましいものはポリエステル（メタ）アクリレート、及び／又はエポキシ（メタ）アクリレートである。「（メタ）アクリレート」とは、アクリレート、メタクリレート、又はこれらの混合物を指すことを意味する。アクリレートがそのより高いＵＶ反応性のため一般的に好ましい。
【００２３】
ポリエステル（メタ）アクリレートオリゴマーはよく知られている。これらの（メタ）アクリレート化ポリエステルは水酸基含有ポリエステル骨格を（メタ）アクリル酸と反応させることにより、又はカルボキシル基含有ポリエステル骨格をヒドロキシアルキル（メタ）アクリレート、例えば２−ヒドロキシエチルアクリレート、２−又は３−ヒドロキシプロピルアクリレート等と、又はグリシジル（メタ）アクリレートと反応させることにより得ることができる。ポリエステル骨格は少なくとも１種のポリヒドロキシアルコール、例えばエチレングリコール、プロピレングリコール、ブタンジオール、ネオペンチルグリコール、ヘキサンジオール、トリメチロールプロパン、ビスフェノールＡ、ペンタエリスリトール等、及び／又はこれらのエトキシレート及び／又はプロポキシレーと、少なくとも１種のポリカルボン酸又はその無水物、例えばアジピン酸、フタル酸、イソフタル酸、テレフタル酸、トリメリット酸等とを縮重合させることにより従来の様式で得ることができる。ポリエステル合成のために不飽和化合物、例えばフマル酸、マレイン酸、イタコン酸等を用いることにより、（メタ）アクリル及びエチレン性不飽和をポリマー鎖中に有するポリエステルを得ることができる。さらにポリラクトン及び／又はポリラクチドをポリエステル骨格として用いることができる。例えば、ポリ（ε−カプロラクトン）、ポリラクチド、及び／又はポリ（ラクチド、カプロラクトン）が、ε−カプロラクトン及び／又はラクチドを任意に１種以上のポリヒドロキシアルコールの存在下で開環重合することにより得ることができる。適切なポリエステル（メタ）アクリレートの例としては、Ａｌｌｎｅｘから入手可能な、ＥＢＥＣＲＹＬ（登録商標）８５４、  ＥＢＥＣＲＹＬ（登録商標）５８４９、  ＥＢＥＣＲＹＬ（登録商標）４５０、ＥＢＥＣＲＹＬ（登録商標）４５２、ＥＢＥＣＲＹＬ（登録商標）６５７、ＥＢＥＣＲＹＬ（登録商標）８１０、ＥＢＥＣＲＹＬ（登録商標）８５２、ＥＢＥＣＲＹＬ（登録商標）８５３、ＥＢＥＣＲＹＬ（登録商標）８７０、及び／又はＥＢＥＣＲＹＬ（登録商標）８９２が挙げられる。使用できる油変性ポリエステル（メタ）アクリレートの例は、ＲＡＹＬＯＫ（登録商標）１６２１及び／又はＲＡＹＬＯＫ（登録商標）１６２２である。
【００２４】
ポリエーテル（メタ）アクリレートオリゴマーはヒドロキシ官能性ポリエーテルのメタ）アクリル酸とのエステル化により調製することができる。ヒドロキシ官能性ポリエーテルは、テトラヒドロフラン、エチレンオキシド、及び／又はプロピレンオキシドのような環状エーテルの開環単独重合又は共重合により得ることができ、又はポリヒドロキシアルコールをエチレン及び／又はプロピレンオキシドと反応させることにより調製することができる。
【００２５】
ポリカーボネート（メタ）アクリレートオリゴマーもよく知られている。これらはヒドロキシ官能性ポリカーボネートを（メタ）アクリル酸でエステル化することにより調製することができる。
【００２６】
（ポリ）ウレタン（メタ）アクリレートオリゴマーはジイソシアネート及び／又はポリイソシアネート、例えばヘキサメチレンジイソシアネート、イソホロンジイソシアネート、トルエンジイソシアネートを、ヒドロキシル官能性（メタ）アクリレートと反応させることにより調製することができる。もっぱら上記のようなヒドロキシル官能性（メタ）アクリレートについて使用することができるが、鎖を伸長するためには、ヒドロキシル基を含有するポリエステルポリエステル、ポリエーテル、又はポリカーボネートの合成について上述したような、モノヒドロキシアルコール又はポリヒドロキシアルコールも添加することができる。
【００２７】
適切なウレタン（メタ）アクリレートの例としては、すべてＡｌｌｎｅｘから入手可能な、ＥＢＥＣＲＹＬ（登録商標）２６４、ＥＢＥＣＲＹＬ（登録商標）２６５、ＥＢＥＣＲＹＬ（登録商標）４８２０、及び／又はＥＢＥＣＲＹＬ（登録商標）４６８０が挙げられる。好適な芳香族ウレタン（メタ）アクリレートの例：すべてＡｌｌｎｅｘから入手可能なＥＢＥＣＲＹＬ（登録商標）２１０、及び／又はＥＢＥＣＲＹＬ（登録商標）２２０。
【００２８】
エポキシ（メタ）アクリレートオリゴマーとは、エポキシドの（メタ）アクリル酸エステル、好ましくはポリエポキシド、すなわち少なくとも1つ、好ましくは少なくとも２つのエポキシド官能基を含む化合物を示すことを意味する。エポキシ（メタ）アクリレートオリゴマーは、一般に、（メタ）アクリル酸とエポキシドとのエステル化反応から得られる。エポキシドは、一般に、エポキシ化オレフィン、飽和又は不飽和カルボン酸のグリシジルエステル、芳香族又は脂肪族アルコール又はポリオールのグリシジルエーテル、及び脂環式ポリエポキシドから選択される。好ましいエポキシドは、ビスフェノール‐Ａのジグリシジルエーテル、ビスフェノール−Ｆのジグリシジルエーテル、ポリ（エチレンオキシド−ｃｏ−プロピレンオキシド）のジグリシジルエーテル、ポリプロピレンオキシドのジグリシジルエーテル、ヘキサンジオールのジグリシジルエーテル、ブタンジオールのジグリシジルエーテルなどの芳香族及び脂肪族ジオールのジグリシジルエーテル及び脂環式ジエポキシドである。ビスフェノール‐Ａのジグリシジルエーテルが特に好ましい。エポキシ化天然油又はエポキシ化フェノール−ホルムアルデヒド共重合体も使用することができる。天然油の例としては、大豆油、亜麻仁油、シソ油、魚油、脱水ヒマシ油、桐油、ココナツ油、コーン油、綿実油、オリーブ油、ヤシ油、パーム核油、ピーナッツ油、ヒマワリ油、ベニバナ油、ひまし油が挙げられる。適切なエポキシ（メタ）アクリレートの例としては、すべてＡｌｌｎｅｘから入手可能なＥＢＥＣＲＹＬ（登録商標）６００、ＥＢＥＣＲＹＬ（登録商標）６４８、ＥＢＥＣＲＹＬ（登録商標）６４５、ＥＢＥＣＲＹＬ（登録商標）８６０、ＥＢＥＣＲＹＬ（登録商標）６０４０、ＥＢＥＣＲＹＬ（登録商標）３７００、及び／又はＥＢＥＣＲＹＬ（登録商標）３２０３が挙げられる。
【００２９】
（メタ）アクリル化（メタ）アクリルオリゴマーは、まずペンダントカルボン酸、無水物、ヒドロキシ、グリシジル又はイソシアネート基を含有するモノマーと、アクリル酸ブチルのような（メタ）アクリレートモノマーとを共重合させることによって（メタ）アクリル共重合体を調製し、次いでこの共重合体を、少なくとも1つの（メタ）アクリレート官能基と少なくとも1つのカルボン酸、無水物、ヒドロキシル、グリシジル又はイソシアネート反応性基を含むモノマーと反応させることにより得ることができる。例えば、グリシジル基含有共重合体は、まずグリシジル（メタ）アクリレートなどの官能化モノマーを他の（メタ）アクリレートモノマーと共重合させることにより調製することができ、該グリシジル基含有ポリマーは、通常第２ステップで（メタ）アクリル酸と反応する。官能化されたモノマーが（メタ）アクリル酸である場合、カルボキシル基含有ポリマーは一般に、第２ステップにおいて、グリシジル（メタ）アクリレートと反応する。好適な（メタ）アクリル化（メタ）アクリルの例はＥＢＥＣＲＹＬ（登録商標）１２００である。
【００３０】
また、本発明の組成物にアミノ（メタ）アクリレートをそのまま添加することもできる。アミノ（メタ）アクリレートは、（メタ）アクリレートとアミンの付加反応により得ることができる。適切なアミノ（メタ）アクリレートの例としては、すべてＡｌｌｎｅｘから入手可能な、ＥＢＥＣＲＹＬ（登録商標）７１００、ＥＢＥＣＲＹＬ（登録商標）８０、ＥＢＥＣＲＹＬ（登録商標）８１、ＥＢＥＣＲＹＬ（登録商標）８３、ＥＢＥＣＲＹＬ（登録商標）８５、ＥＢＥＣＲＹＬ（登録商標）８８０、ＥＢＥＣＲＹＬ（登録商標）ＬＥＯ１０５５１、ＥＢＥＣＲＹＬ（登録商標）ＬＥＯ１０５５２、及びＥＢＥＣＲＹＬ（登録商標）ＬＥＯ１０５５３が挙げられる。
【００３１】
化合物（ａ）は典型的には、一分子あたり２〜１０の（メタ）アクリロイル基を含有するポリ（メタ）アクリレートである。「（メタ）アクリロイル基」とは、アクリロイル基、メタクリロイル基、又は両方の混合物を意味する。とり典型的には、化合物（ａ）は２〜６の（メタ）アクリロイル基を含み、最も典型的には２〜４の（メタ）アクリロイル基を含む。
【００３２】
化合物（ａ）は典型的には繰り返しモノマー単位から構成され、５００と２０，０００ダルトンの間の分子量（ＭＷ）を有するものとして定義することができる。（メタ）アクリレートオリゴマーは好ましくは、５００〜５，０００ダルトンの分子量を有している。好ましくは化合物（ａ）は少なくとも３００ダルトンの、より好ましくは少なくとも５００ダルトンの数平均分子量（Ｍｎ）を有する。しばしば、それらは少なくとも１０００ダルトンのＭｎを有する。典型的には、化合物（ａ）は最大で２０，０００ダルトン、好ましくは最大で１０，０００ダルトン、より好ましくは最大で９，０００ダルトン、さらにより好ましくは最大で８，０００ダルトンのＭｎを有する。本明細書において数平均分子量は、ポリスチレン標準と溶離液としてテトラヒドロフラン（ＴＨＦ）を用い２５℃でゲルパーミエーションクロマトグラフィー（ＧＰＣ）により測定される。好ましくは化合物（ａ）は２５℃の温度で５０Ｐａ．ｓ未満の粘度を有する。
【００３３】
1種以上の化合物（a）はまた、当該技術分野においてよく知られる少なくとも1種の反応性モノマー又は希釈剤を含むことができる（下記参照）。しばしば、１つ以上の化合物（ａ）は、少なくとも１つの（メタ）アクリル化オリゴマー及び少なくとも１つの（メタ）アクリル化モノマーを含む。実施態様において、（メタ）アクリル化モノマーは、単官能性、二官能性、又は三官能性、四官能性、五官能性又は六官能性（メタ）アクリレートモノマーであり得る。このようなモノマーの代表例としては、それらに限定されるものではないが、（メタ）アクリル酸、エチレングリコールジ（メタ）アクリレート、エトキシ化ビスフェノールＡジ（メタ）アクリレートエステル、イソソルビドジ（メタ）アクリレート、トリス（２−ヒドロキシエチル）イソシアヌレートトリ（メタ）アクリレート、及びジ（メタ）アクリレート、アクリル酸又はメタクリル酸のアルキル（例えば、イソボルニル、イソデシル、イソブチル、ｎ−ブチル、ｔ−ブチル、メチル、エチル、テトラヒドロフルフリル、シクロヘキシル、ｎ−ヘキシル、イソ−オクチル、２−エチルヘキシル、ｎ−ラウリル、オクチル又はデシル）エステル又はヒドロキシアルキル（例えば、２−ヒドロキシエチル及びヒドロキシプロピル）エステル、フェノキシエチル（メタ）アクリレート、ノニルフェノールエトキシレートモノ（メタ）アクリレート、２−（−２−エトシキエトキシ）エチル（メタ）アクリレート、２−ブトキシエチル（メタ）アクリレート、ブチレングリコールジ（メタ）アクリレート、及びトリ（メタ）アクリレート、１，６−ヘキサンジオールジ（メタ）アクリレート、エトキシ化及び／又はプロポキシ化ヘキサンジオールジ（メタ）アクリレート、トリシクロデカンジ（メタ）アクリレート、トリシクロデカンジメタノールジ（メタ）アクリレート、ペンタエリスリトールジ（メタ）アクリレート、及びトリ（メタ）アクリレート及びテトラ（メタ）アクリレート、及びそのエトキシ化及び／又はプロポキシ化誘導体、ジペンタエリスリトールヘキサアクリレート（ＤＰＨＡ）、プロピレングリコールジ（メタ）アクリレート、ネオペンチルグリコールジ（メタ）アクリレート、エトキシ化及び／又はプロポキシ化ネオペンチルグリコールジ（メタ）アクリレート、ヘキサメチレングリコールジ（メタ）アクリレート、４，４’−ビス（２−アクリロイルオキシエトキシ）ジフェニルプロパン、ジ−又はトリメチロールプロパントリ（メタ）アクリレート、及びそのエトキシ化又はプロポキシ化誘導体、フェニルグリシジルエーテル（メタ）アクリレート、脂肪族グリシジルエーテルの（メタ）アクリル酸によるエステル化から得られる（メタ）アクリレートが挙げられる。
【００３４】
しかし本発明のある実施態様では、本発明のコーティング組成物（Ｉ）は実質的に溶媒を含まず、有利なことにステノメリック（stenomeric）な（メタ）アクリレートも実質的に含まない。
【００３５】
化合物（ｂ）、Ｃ１０〜Ｃ２２脂肪酸の少なくとも１種の金属塩もまた金属石鹸として知られる。組成物（Ｉ）における化合物（ｂ）は典型的には式Ｉ
Ｍ＋ｎ（ＲＣＯＯ−）ｎ
によって特徴づけられる。
【００３６】
ここでＭは１種以上の金属原子であり、ｎは１〜３の範囲の整数であり、Ｒはこれら１種以上のＣ１０〜Ｃ２２脂肪酸（好ましくはＣ１０〜Ｃ２０脂肪酸）の残基である。
【００３７】
通常、脂肪酸はＣ１２〜Ｃ２２脂肪酸、しばしばＣ１２〜Ｃ２０脂肪酸である。より好ましくは、脂肪酸はＣ１２〜Ｃ１８脂肪酸であり、最も好ましくはＣ１６〜Ｃ１８脂肪酸である。「Ｃｘ〜Ｃｙ脂肪酸」とは、そのアルキル鎖中にＣｘ〜Ｃｙ炭素原子を有する脂肪酸を示すことを意味する。脂肪酸は飽和であることも不飽和であることもでき、両方の混合であることも可能である。不飽和の場合、脂肪酸は２以下のＣ＝Ｃ二重結合を、好ましくは１以下のＣ＝Ｃ二重結合を含有することが好ましい。しかし好ましくは飽和脂肪酸である。脂肪酸はまた水素化脂肪酸であることもできる。好ましくは脂肪酸は二量体脂肪酸ではない。
【００３８】
本発明において使用するのに特に適しているのは、カプリン酸（デカン酸、Ｃ１０：０）、ラウリン酸（ドデカン酸、Ｃ１２：０）、ミリスチン酸（テトラデカン酸、Ｃ１４：０）、パルミチン酸（ヘキサデカン酸、Ｃ１６：０）、パルミトレイン酸（Ｃ１６：１）、ステアリン酸（オクタデカン酸、Ｃ１８：０）、オレイン酸（Ｃ１８：１、シス）、ワクセン酸（Ｃ１８：１）、エライジン酸（Ｃ１８：１）、アラキジン酸（エイコサン酸、Ｃ２０：０）、パウリン酸（Ｃ２０：１）、ゴンドイン酸（ｇｏｎｄｏｉｃ  ａｃｉｄ）（Ｃ２０：１）、ベヘン酸（ドコサン酸、Ｃ２２：０）、ココナツ油（基本的にＣ１０〜Ｃ１８油の混合物）、ネオデカン酸、及び／又は水素化油（例えば、水素化ヤシ油）から誘導されるカルボン酸である。パルミチン酸（Ｃ１６）、パルミトレイン酸（Ｃ１６：１）、ステアリン酸（Ｃ１８）及び／又はオレイン酸（Ｃ１８：１）が特に好ましい。パルミチン酸、ステアリン酸及び／又はオレイン酸がより好ましい。ステアリン酸が特に好ましい。
【００３９】
適切な金属（Ｍ）としては、リチウム、ナトリウム、カリウム、マグネシウム、カルシウム、バリウム、チタン、ジルコニウム、バナジウム、クロム、モリブデン、タングステン、マンガン、鉄、ニッケル、銅、亜鉛、ホウ素、アルミニウム、ガリウム、ケイ素、アンチモン、 ビスマスなどが挙げられる。 本発明に関連して、亜鉛、カルシウム、ジルコニウム及び/又はビスマスが好ましい。 特に２価の金属原子が好ましい。 亜鉛、カルシウム及び/又はジルコニウムが最も良好な溶解性を与えるため、亜鉛、カルシウム及び/又はジルコニウムが最も好ましい。 それらはさらに、長時間続くデッドマット効果を得ることを可能にする。
【００４０】
適切な化合物（ｂ）としては、例えば、ステアリン酸亜鉛（オクタデカン酸亜鉛又はジステアリン酸亜鉛としても知られる）、ステアリン酸カルシウム、ステアリン酸ジルコニウム、ステアリン酸ナトリウム、ステアリン酸リチウム、ステアリン酸アルミニウム（トリステアリン酸アルミニウム、ＡＬＵＧＥＬ（商標）としても知られる）、パルミチン酸亜鉛、及び／又はネオデカン酸ビスマスが挙げられる。ステアリン酸金属塩が特に好ましい。好ましい化合物（ｂ）は、例えば、ステアリン酸亜鉛、ステアリン酸カルシウム、及び／又はステアリン酸ジルコニウムが挙げられる。最も好ましいのは、６０℃〜８０℃でＴ°エージング試験に最も成績良く合格したのでステアリン酸亜鉛及び／又はステアリン酸カルシウムである。使用されるステアリン酸金属塩の粒子サイズは、例えば、より微細なサイズのステアリン酸金属塩が好まれるインク及び刷り重ねワニスの場合のように、最終用途の機能に適合させることができる。
【００４１】
有利には、化合物（ｂ）は飽和化合物である（すなわち、これらは有利にはエチレン性不飽和化合物ではない）。化合物（ｂ）は、典型的にはアリル、ビニル、及び／又は（メタ）アクリレート基を含まない。特に、本発明による化合物（ｂ）は、有利には（メタ）アクリレート基を含まない。
【００４２】
しばしば、本発明の艶消し増量剤（Ｉ）−化合物（ｃ）中に１種以上の添加剤が存在する。一般に、化合物（ｃ）は、１つ以上の一般に使用される安定化添加剤から選択される。適切な添加剤（ｃ）の例としては、熱安定剤、消泡剤、レベリング剤、湿潤剤、分散剤、抗クレーター剤、沈降防止剤、ＵＶ吸収剤、酸化防止剤などが挙げられるが、これらに限定されない。別の又は同じ実施態様において、化合物（ｃ）は、（ａ）及び（ｂ）とは異なる１種以上の艶消し剤から選択することができる。その例としては、シリカ及び／又はワックスのような典型的な有機及び／又は無機艶消し剤が挙げられるが、これらに限定されるものではなく、単官能性Ｃ８〜Ｃ２０アルキル（メタ）アクリレート（例えば、ラウリルアクリレート）のような記載された他のタイプの艶消し剤、ジルコニウムエチルヘキサノエートなども挙げられる。
【００４３】
組成物（Ｉ）中の化合物（ａ）は、一般に、艶消し増量剤（Ｉ）の総重量に対して、５０〜９５ｗｔ％（重量パーセント）の量で、典型的には６０〜９５ｗｔ％の量で、より典型的には６５〜９５ｗｔ％の量である。好ましくは、この量は７０〜９０ｗｔ％であり、最も好ましくはこの量は７５〜９０ｗｔ％である。好ましくは、組成物（Ｉ）中の化合物（ｂ）は、艶消し増量剤（Ｉ）の総重量に対して、５〜５０ｗｔ％（重量％）、典型的には５〜４０ｗｔ％（重量％）、より好ましくは５〜３５ｗｔ％の量で存在する。艶消し増量剤（Ｉ）の総重量に対して、０．１〜１０ｗｔ％である。通常、この量は５〜３０ｗｔ％、より典型的には５〜２５ｗｔ％、最も典型的には５〜２０ｗｔ％である。しばしば、この量は１０〜３０ｗｔ％、より典型的には１０〜２５ｗｔ％、最も典型的には１０〜２０ｗｔ％である。４０ｗｔ％を超える化合物（ｂ）を使用すると、ゲルが形成され、他の成分とうまく混合する能力に悪影響を及ぼすことがあるが、用途によってはこれが邪魔になることはない。４０ｗｔ％を超える（ｂ）の濃度では、湿潤剤及び／又は分散剤を添加することが有益であり得る。化合物（ｃ）は、典型的には、艶消し増量剤（Ｉ）の総重量に対して、０〜１０ｗｔ％（重量％）の量で存在する。通常、それらの量は最大８ｗｔ％、より典型的には最大５ｗｔ％である。存在する場合、それらは、典型的には、少なくとも０．１ｗｔ％、より典型的には少なくとも０．５ｗｔ％の量で使用される。最も典型的なものは、０．１〜３ｗｔ％の量で使用される。上記において、上に挙げた最小量は、引用した最大量と組み合わせることができる。
【００４４】
典型的には、本発明の組成物（Ｉ）は、非水性放射線硬化性組成物（１００％放射線硬化性組成物とも呼ばれる）である。典型的には、この組成物中の溶媒（水を含む）の量は、組成物（Ｉ）の総重量に対して、最大５ｗｔ％、より好ましくは最大３ｗｔ％、最も好ましくは最大１ｗｔ％である。一般に、本発明の組成物（Ｉ）は、５ｗｔ％未満の溶媒を含む。通常、本発明の組成物（Ｉ）中には、添加剤（ｃ）の導入により少量の溶媒が存在し得ることを除いて溶媒は存在しない。
【００４５】
有利には、最大８０、好ましくは最大６０、より好ましくは最大５０、最も好ましくは最大４５の光沢度が８５度の角度で得られる。一般に、６０°の光沢レベルは、最大５０（サテン）である。しかし、典型的には最大１５、好ましくは最大１０、より好ましくは最大８、最も好ましくは最大７である硬化時の６０°光沢レベルを有する「デッドマット」コーティングが好ましい。場合によっては、硬化時の艶消しコーティングの６０°の光沢レベルは５以下であり、特に１〜２という低い値の場合もある。上記の光沢レベルは、乾燥厚さ（硬化後の厚さ）が１２μｍのコーティング用である。本発明の「艶消し増量剤」（Ｉ）を用いる利点は、広範囲のコーティング厚さに対して上記の光沢レベルが得られることである。一般に、上記の光沢レベルは、６〜１２０μｍの乾燥厚さを有するコーティングについて得ることができる。
【００４６】
本発明の組成物（Ｉ）は製造が簡単である。化合物（ａ）、（ｂ）及び存在する場合（ｃ）は、単に一緒に混合することができ、及び／又はそれらを段階的に添加することができ、ステップの順序は影響を及ぼさない。
【００４７】
本発明の組成物（Ｉ）は、艶消し（低光沢）コーティングの製造に非常に適している。一般に、本発明による組成物（Ｉ）を用いて得ることができる艶消しコーティングの８５°光沢レベルは、最大８０、好ましくは最大６０、より好ましくは最大５０、最も好ましくは最大４５である。一般に６０°光沢レベルは最大５０（サテン）である。しかし、典型的には最大１５、好ましくは最大１０、より好ましくは最大８、最も好ましくは最大７である硬化時の６０°の光沢を有するデッドマットコーティングが好ましい。場合によっては、硬化時の艶消しコーティングの６０°光沢レベルは最大５であり、特に場合によっては１〜２という低い値の場合もある。上記の光沢レベルは、乾燥厚さ（硬化後の厚さ）が１２μｍのコーティング用である。本発明の艶消し増量剤（Ｉ）を用いる利点は、広範囲のコーティング厚さに対して上記光沢レベルが得られることである。一般に、上記の光沢レベルは、６〜１２０μｍの乾燥厚さを有するコーティングについて得ることができる。
【００４８】
本発明の本発明の態様は、低光沢（コーティング）組成物（ＩＩ）の製造のための本発明の組成物（Ｉ）の使用に関する。本発明のさらに別の態様は、低光沢コーティングを作製するための方法であって、
（ｉ）本発明の組成物（Ｉ）から調製されたコーティング組成物を物品又は基材の少なくとも１つの表面に塗布するステップ、
（ｉｉ）続いてコーティングを放射線硬化させるステップ、
を含み、６０°の角度で最大で５０、８５°の角度で最大で８０の光沢レベルを有する艶消しコーティングを得、ここで該コーティングは１２μｍの硬化フィルム厚さを有する、上記方法に関する。一般に、乾燥厚さ（硬化後の厚さ）１２μｍのコーティングでは６０°の角度での光沢レベルは最大１５であり、８５°の角度での光沢レベルが最大５０である。有利に達することができるより多くの光沢レベルについては、上記を参照のこと。本発明の利点は、これらの光沢レベルが広範囲のコーティング厚さにわたって得られることである。一般に、これらはシリカ及び／又はワックスのような（さらなる）艶消し剤を添加する必要がまったくなく、６〜１２０μｍの乾燥厚さを有するコーティングで得ることができる。 
【００４９】
典型的には、しかし、本発明の組成物（Ｉ）に、化合物（ｂ）及び（ｃ）とは異なる１種以上の（さらなる）艶消し剤が添加されている。我々は、ずっと低い光沢レベルを得ることができるという、化合物（ｂ）と、シリカ及び／又はワックスのような標準の艶消し剤（ｄ）との間の相乗効果に気が付いた。無機及び／又は有機の艶消し剤（特にシリカ）を添加することによって、６０°の角度で１０未満の艶消しレベルは、例えば、より入手しやすい。 
【００５０】
したがって、本発明の放射線硬化性艶消し組成物（ＩＩ）は、典型的には、当該技術分野においてよく知られるように、少なくとも１種の無機艶消し剤（ｄ）及び／又は少なくとも１種の有機艶消し剤（ｄ）を含む。通常、少なくとも１種の無機艶消し剤が存在する。無機酸化物が特に好ましく、シリカ粒子が最も好ましい。
【００５１】
「粒子」という用語は、本明細書では、固体が単独であれ、その集合（例えば、粉末）であれ、その固体を指すために使用され、これは規則的な又は不規則な形又は表面を有する球状、顆粒状、細片状、又は断片を含む。用語「無機酸化物」は、元素と酸素との二成分化合物を記述するために使用され、金属酸化物及び半金属酸化物を含む。このような酸化物の例は、ＳｉＯ２、Ａｌ２Ｏ３、ＡｌＰＯ４、ＭｇＯ、ＴｉＯ２、ＺｒＯ２、Ｆｅ２Ｏ３又はこれらの混合物を含むことができる。混合無機酸化物は、従来の製造技術、例えば、共ブレンド、共沈殿、共ゲル化等により調製することができる。酸化物はゲル状、沈殿状、ヒュームド状、コロイド状などを含む様々な形態であってもよい。無機酸化物としてはまた、天然鉱物、加工／活性化鉱物、モンモリロナイト、アタパルジャイト、ベントナイト、ケイソウ土、石英砂、石灰、カオリン、球状粘土、タルク、パイロフィライト、パーライト、ケイ酸ナトリウム、ケイ酸ナトリウムアルミニウム、ケイ酸マグネシウム、ケイ酸マグネシウムアルミニウム、シリカヒドロゲル、シリカゲル、ヒュームドシリカ、沈降シリカ、透析シリカ、アルミナゼオライト、モレキュラーシーブ、珪藻土、逆相シリカ、漂白クレー、及びそれらの混合物が挙げられる。
【００５２】
標準的な無機艶消し剤（ｄ）には、シリカ（例えば、アモルファス二酸化ケイ素）、珪藻土、タルク、チョーク及びワックスが含まれる。好ましくは、艶消し剤は、シリカ、珪藻土、タルク、チョーク及びこれらの混合物からなる群から選択される。シリカがしばしば好ましい。シリカは、処理されたシリカ又は未処理のシリカであってもよく、又は両方の混合物であってもよい。無機艶消し剤の例としては、Ｅｖｏｎｉｋ  Ｄｅｇｕｓｓａから入手可能なＡＣＥＭＡＴＴ（商標）３３００（焼成シリカ）、ＡＣＥＭＡＴＴ（商標）ＴＳ−１００、ＡＣＥＭＡＴＴ（商標）ＴＳ−１００／２０、ＡＣＥＭＡＴＴ（商標）ＨＫ−４００、ＡＣＥＭＡＴＴ（商標）ＨＫ−４５０、ＡＣＥＭＡＴＴ（商標）３６００、ＡＥＲＯＳＩＬ（商標）Ｒ−７２００、及びＡＥＲＯＳＩＬ（商標）Ｒ−９２００；Ｗ．Ｒ．Ｇｒａｃｅ＆Ｃｏ．から入手可能なＳＹＬＯＩＤ（商標）ＥＤ５、ＳＹＬＯＩＤ（商標）１６２Ｃ、Ｓｙｌｏｉｄ  ＭＸ（商標）３０６及びＳｙｌｏｉｄ  ＭＸ（商標）３０９；ＰＱ  ＣｏｒｐｏｒａｔｉｏｎからのＧＡＳＩＬ（商標）ＥＤ−５、ＧＡＳＩＬ（商標）２３Ｄ、ＧＡＳＩＬ（商標）２３Ｆ、ＧＡＳＩＬ（商標）３５Ｍ、ＧＡＳＩＬ（商標）ＨＰ−２３０、ＧＡＳＩＬ（商標）ＨＰ−２７０、ＧＡＳＩＬ（商標）ＨＰ３３５、ＧＡＳＩＬ（商標）ＨＰ３８０、ＧＡＳＩＬ（商標）９３７、ＧＡＳＩＬ（商標）ＥＢＮ、ＧＡＳＩＬ（商標）ＨＰ−８８０、及びＳＩＬＣＲＯＮ（商標）Ｇ−６０２、ＤｅｕｔｅｒｏｎからのＤＥＵＴＥＲＯＮ（商標）ＭＫ、及びＧｒａｃｅ＆Ｃｏ．からのＣＰ４−８９９１が挙げられる。 
【００５３】
適切な有機艶消し剤（ｄ）の例としては、Ｄｅｕｔｅｒｏｎの（メチレンジアミノメチルエーテル−縮合重合体）などの有機ワックスが挙げられる。ＢＹＫのＣＥＲＡＦＬＯＵＲ（商標）９８８は、微粉化アミド変性ポリエチレンワックス艶消し剤の例である。他の適切な例としては、ＬｕｂｒｉｚｏｌのＬＡＮＣＯ（商標）１９３０及びＬＡＮＣＯＷＡＸ（商標）ＰＰ  １３６２Ｄ、及びＳａｓｏｌのＳＡＳＯＬＷＡＸ（商標）５４１３が挙げられる。
【００５４】
しばしば、少なくとも１種のシリカタイプと少なくとも１種の有機ワックスの組み合わせが使用される。したがって、本発明の特定の実施態様において、組成物（ＩＩ）は、少なくとも１種の無機艶消し剤（ｄ）及び少なくとも１種の有機艶消し剤（ｄ）を含む。
【００５５】
艶消し剤の種類は、最終用途に合わせて選択することができる。例えば、ＧＡＳＩＬ（商標）２３Ｄを使用する場合、高い透明度を有する艶消しフィルムが得られる。しかし、ＧＡＳＩＬ（商標）ＵＶ−７０Ｃ及び／又はＡＣＥＭＡＴＴ（商標）３３００を使用すると、透明度の低い艶消しフィルムが得られる。一般に、単官能性（メタ）アクリレートの量、特に単官能性アルキル（メタ）アクリレートの量、より特定的にはＣ８〜Ｃ２０単官能性アルキル（メタ）アクリレート（ラウリルアクリレートなど）の量は  組成物（ＩＩ）の総重量に対して、１０ｗｔ％（重量％）のレベルより十分に低く、好ましくは８ｗｔ％のレベルより低く、より好ましくは５ｗｔ％のレベルより低く維持される。本発明の一実施態様では、ラウリルアクリレートのような単官能性Ｃ８〜Ｃ２０アルキル（メタ）アクリレートは、臭気、ＵＶ反応性及び性能に悪影響を及ぼし得るので、存在しない。
【００５６】
典型的には、本発明の艶消し組成物（ＩＩ）は、組成物（ＩＩ）の総重量に対して、０〜２０ｗｔ％（重量パーセント）の艶消し剤（ｄ）を含む。存在する場合、艶消し組成物（ＩＩ）中のそれらの量は、典型的には、艶消し組成物（ＩＩ）の総重量に対して、０．１〜１５ｗｔ％、通常は０．５〜１０ｗｔ％、好ましくは０．７５〜９ｗｔ％、最も好ましくは１〜８ｗｔ％である。上記の最小量は、上記の最大量と組み合わせることができる。例えば、組成物中の艶消し剤（ｄ）の量は、０．１ｗｔ％〜２０ｗｔ％以下、又は０．５ｗｔ％以上〜８ｗｔ％以下であってもよい。
【００５７】
本発明の組成物の利点は、当技術分野で標準的に必要とされるよりも少ない量のシリカ及び／又はワックスのような艶消し剤（ｄ）が必要であり、組成物の安定性にプラスの影響を及ぼすことである。本発明の組成物は、広範囲のコーティング厚にわたり実質的に光沢変化のない艶消しコーティングを得ることを可能にする。低レベルの艶消し剤（ｄ）と組み合わせると、配合の柔軟性又は性能を失うことなく、低い光沢値を得ることができる。
【００５８】
一般に、配合者は、本発明の「艶消し増量剤」（Ｉ）を組成物（Ｉ）の総量に対して、２〜５０ｗｔ％（重量％）、典型的には５〜４０ｗｔ％、典型的には１０〜４０ｗｔ％、より典型的には１５〜３０ｗｔ％、最も典型的には１５〜２５ｗｔ％の量で使用する。上記の最小量は、上記の最大量と組み合わせることができる。
【００５９】
典型的には、本発明の艶消し組成物（ＩＩ）は、それ自体で、本発明の組成物（ＩＩ）の総重量に対して、０．１〜４０ｗｔ％（重量％）の金属石鹸（ｂ）を含む。艶消し組成物（ＩＩ）中のその量は、典型的には、組成物（ＩＩ）の総重量に対して、０．１〜２０ｗｔ％、通常０．１〜１５ｗｔ％、好ましくは０．５〜１０ｗｔ％、最も好ましくは１〜８ｗｔ％である。上記の最小量は、上記の最大量と組み合わせることができる。例えば、組成物中の艶消し剤（ｄ）の量は、１ｗｔ％以上１０ｗｔ％以下であってもよい。
【００６０】
通常、最終使用者は、上記の（メタ）アクリル化化合物（ａ）と同じであっても異なっていてもよい、１種以上の（メタ）アクリル化化合物（ｅ）をさらに添加する。通常、少なくとも１種の（メタ）アクリル化オリゴマー（ｅ）が添加され、これらの化合物の選択及び量は、所望される最終特性に依存する。好適な（メタ）アクリル化オリゴマーの例は、化合物（ａ）について上に列挙したものと同じである。
【００６１】
反応性希釈剤（ｅ）を「艶消し増量剤」（Ｉ）に加えて、艶消し組成物（ＩＩ）の粘度を低下させることができる。本発明の文脈で使用される反応性希釈剤は、典型的には、少なくとも１つの活性エネルギー線硬化性基、より詳細には少なくとも１つの（メタ）アクリロイル基、アリル基及び／又はビニル基を含む。ビニル及び／又は（メタ）アクリロイル基が好ましい。最も典型的なものは、（メタ）アクリロイル基、特にアクリロイル基である。適切なビニル化合物としては、例えば、スチレン、α−メチルスチレン、ビニルトルエン、ブロモスチレン、ｔｅｒｔ−ブチルスチレン、Ｎ−ビニルピロリドン、Ｎ−ビニルカプロラクタム、Ｎ−ビニルホルムアミド、酢酸ビニル、プロピオン酸ビニル、ピバル酸ビニル、ステアリン酸ビニル、２−エチルヘキサン酸ビニル、メチルビニルケトン、エチルビニルケトン、Ｃ１〜Ｃ２０アルコールのビニルエーテル、２，３−ジヒドロフラン、ビニル（メタ）アクリレート、アリルビニルエーテル、及びＣ１〜Ｃ２０ジオールのジビニルエーテルが挙げられる。適切な（メタ）アクリル化化合物としては、（メタ）アクリル酸ブチル、（メタ）アクリル酸メチル、（メタ）アクリル酸イソブチル、（メタ）アクリル酸２−エチルヘキシル、（メタ）アクリル酸シクロヘキシル、（メタ）アクリル酸ｎ−ヘキシル、（メタ）アクリル酸イソボルニル、（メタ）アクリル酸イソオクチル、（メタ）アクリル酸ｎ−ラウリル、（メタ）アクリル酸オクチル／デシル、（メタ）アクリル酸２−ヒドロキシエチル、（メタ）アクリル酸フェノキシエチル、ノニルフェノールエトキシレートモノ（メタ）アクリレート、２−（−２−エトキシエトキシ）エチル−（メタ）アクリレート、（メタ）アクリル酸２−ブトキシエチル、１，６−ヘキサンジオールジ（メタ）アクリレート（ＨＤＤ（Ｍ）Ａ）、ジ又はトリプロピレングリコールジ（メタ）アクリレート（ＤＰＧＤ（Ｍ）Ａ、ＴＰＧＤ（Ｍ）Ａ）、エトキシ化及び／又はプロポキシ化ネオペンチルグリコールジ（メタ）アクリレート、ペンタエリトリトールトリ（メタ）アクリレート（ＰＥＴＩ（Ｍ）Ａ）及びそのエトキシ化及び／又はプロポキシ化誘導体、トリメチロールプロパントリ（メタ）アクリレート（ＴＭＰＴ（Ｍ）Ａ）及びそのエトキシ化及び／又はプロポキシ化誘導体、ジ−トリメチロールプロパントリ（メタ）アクリレート（ｄｉＴＭＰＴ（Ｍ）Ａ）グリセロールトリ（メタ）アクリレート、ジペンタエリトリトールヘキサアクリレート（ＤＰＨＡ）及びそのエトキシ化及び／又はプロポキシ化誘導体、ジアンヒドロヘキシトールジ（メタ）アクリレート（イソソルビドジ（メタ）アクリレートのような及びそのエトキシ化及び／又はプロポキシ化誘導体、ビスフェノールＡジ（メタ）アクリレート及びそれらのエトキシ化及び／又はプロポキシ化誘導体、フェニルグリシジルエーテル（メタ）アクリレート及びそのエトキシ化及び／又はプロポキシ化誘導体、脂肪族グリシジルエーテル、特にアルキル鎖が６〜２４個の炭素原子、より好ましくは８個〜１８個の炭素原子を含むものの、及び／又は飽和及び不飽和カルボン酸のグリシジルエステル、特にアルキル鎖が６〜２４個の炭素原子、より好ましくは８〜１８個の炭素原���を含む長鎖アルキルカルボン酸のグリシジルエステルの、（メタ）アクリル酸とのエステル化から得られる（メタ）アクリレートが挙げられる。
【００６２】
好ましいのは、１，６−ヘキサンジオールジ（メタ）アクリレート（ＨＤＤ（Ｍ）Ａ）、ジ又はトリプロピレングリコールジ（メタ）アクリレート（ＤＰＧＤ（Ｍ）Ａ、ＴＰＧＤ（Ｍ）Ａ）、トリメチロールプロパントリ（メタ）アクリレート（ＴＭＰＴ（Ｍ）Ａ）及びそのエトキシ化及び／又はプロポキシ化誘導体、ペンタエリトリトールトリ（メタ）アクリレート（ＰＥＴＩ（Ｍ）Ａ）及びそのエトキシ化及び／又はプロポキシ化誘導体、グリセロールトリ（メタ）アクリレート及びそのエトキシ化及び／又はプロポキシ化誘導体、ジアンヒドロヘキシトールジ（メタ）アクリレート（イソソルビドジ（メタ）アクリレートのような）及びそれらのエトキシ化及び／又はプロポキシ化誘導体、ビスフェノールＡジ（メタ）アクリレート及びそのエトキシ化及び／又はプロポキシ化誘導体である。本発明の一実施態様では、少なくとも１種のジ及び／又はトリ（メタ）アクリレート化モノマーが、本発明の放射線硬化性艶消し組成物（ＩＩ）中に存在する。単官能性（メタ）アクリレート、特に単官能性アルキル（メタ）アクリレートの量、より特定的にはＣ８〜Ｃ２０単官能性アルキル（メタ）アクリレート（ラウリルアクリレートなど）の量を、本発明の艶消し組成物（ＩＩ）の総重量に対して、１０ｗｔ％（重量パーセント）、好ましくは８ｗｔ％未満、より好ましくは５ｗｔ％未満のレベルをはるかに下回るように保つことが好ましい。本発明の一実施態様では、単官能（メタ）アクリレートは全く存在しない。本発明の別の好ましい実施態様では、ステノメリックな（メタ）アクリレートモノマーは実質的に存在せず、全く添加されていない。
【００６３】
反応性希釈剤は、典型的にはモノマーである。好ましくは、使用される反応性希釈剤の粘度は、２５℃の温度で５ｍＰａ．ｓ〜２Ｐａ．ｓの範囲であり、最も好ましくは＜５００ｍＰａ．ｓである。好ましくは、使用される反応性希釈剤は、１００〜１０００ダルトン、より好ましくは２００〜８００ダルトン、最も好ましくは２００〜５００ダルトンの平均範囲の数平均分子量（Ｍｎ）を有する。典型的には、重量平均分子量（ＭＷ）は最大１０００ダルトンである。
【００６４】
典型的には、本発明の艶消し組成物（ＩＩ）中に存在する（メタ）アクリル化化合物の総量は、組成物の総重量に対して４０〜９５ｗｔ％（重量％）である。艶消し組成物（ＩＩ）中のその量は、典型的には、艶消し組成物（ＩＩ）の総重量に対して、５０〜９０ｗｔ％、通常６０〜８５ｗｔ％、好ましくは７０〜８０ｗｔ％、最も好ましくは７５〜８０ｗｔ％である。上記の最小量は、上記の最大量と組み合わせることができる。 
【００６５】
本発明の艶消し増量剤（Ｉ）の化学的性質は、溶媒又は単官能性（反応性）希釈剤を添加する必要が全くなしに、６０°で＜５の超低（「デッドマット」）光沢レベルを含む広範囲のより低い光沢レベルを達成することを可能にする。
【００６６】
本発明の組成物は、調製プロセスのどの段階でも又はその後に導入される、合体有機溶剤、顔料、染料、熱安定剤、消泡剤、レベリング剤、抗クレーター剤、充填剤、沈降防止剤、ＵＶ吸収剤、酸化防止剤などを含む他の従来からの成分（ｆ）を含有することができる。 
【００６７】
本発明の組成物は有利には液体であり、２５℃の温度で、好ましくは５０００ｍＰａ．ｓ未満、しばしば４０００ｍＰａ．ｓ未満、より好ましくは２０００ｍＰａ．ｓ未満の塗布粘度を有する。 
【００６８】
粘度が低いので、本発明の艶消し増量剤（Ｉ）をコーティング配合物中に組み込むことが非常に容易になる。艶消し増量剤（Ｉ）は、１００％ＵＶ適用で一般的に使用されるポリマー及び艶消し剤と相溶性であり、それらを例えば、ウレタン（メタ）アクリレート、ポリエステル（メタ）アクリレート、エポキシ（メタ）アクリレート、（メタ）アクリル化（メタ）アクリル化物などと理想的なブレンドパートナーにする。
【００６９】
本発明の組成物は、コーティング組成物として、又はコーティング組成物（例えば保護又は装飾コーティング組成物）の主成分を提供するために特に有用であり、その目的のために揮発性有機溶媒でさらに希釈することができる。配合は溶媒を含有することができるが、優先的に溶媒を含まない。
【００７０】
使用することができる揮発性有機溶媒は、ＳＯＬＶＥＳＳＯ（商標）１００（Ｒ）のような脂肪族又は芳香族炭化水素であることができ、これは芳香族溶媒含量が９９．５重量％であり、主にＣ９−１０ジアルキル及びトリアルキルベンゼンを含む芳香族溶媒の混合物である。また、適切なのは、トルエン又はキシレン、ｎ−ブタノール又はイソプロパノールなどのアルコール、酢酸イソブチル、酢酸ｎ−ブチル、酢酸ｎ−プロピル、酢酸メチル又は酢酸エチルなどのエステル類、アセトン、メチルイソブチルケトン又はメチルエチルケトンなどのケトン類、３−エトキシプロピオン酸エチル、プロピレングリコールメチルエーテル、プロピレングリコールエチルエーテル、プロピレングリコールｎ−プロピルエーテル又はプロピレングリコールｔ−ブチルエーテル又はこれらのいずれかの混合物のようなエーテル、エーテル−アルコール又はエーテル−エステルである。使用される溶媒のレベル及びタイプは、他の成分の粘度及び意図される適用方法に依存する。 
【００７１】
しかし、好ましくは、本発明の組成物（ＩＩ）は、最大５０ｗｔ％（重量％）、より好ましくは最大２０ｗｔ％、最も好ましくは最大５ｗｔ％、特に最大０．５ｗｔ％の有機溶媒（水を含む）を含む。通常、本発明の組成物は、揮発性有機溶媒を含まないが、溶媒中に一部が供給される添加剤の導入により存在する最小限の量は除く。
【００７２】
しばしば、金属石鹸（ｂ）以外の湿潤剤（ｇ）が添加される。その例は、基材湿潤剤である。そのような湿潤剤（ｅ）は、存在する場合、典型的には、組成物の総重量に対して最大３ｗｔ％（重量％）の量で存在する。通常、この量は最大２ｗｔ％、最も好ましくは最大１ｗｔ％である。
【００７３】
本発明の艶消し組成物（ＩＩ）は、ＵＶの全スペクトル又は他の適切な手段を使用して一般に硬化が容易である。本発明の艶消し組成物（ＩＩ）は、例えば、自然の屋外光のもとで、電子線を介して、紫外線（ＵＶ）ランプ照射によって、及び／又は過酸化物硬化によって硬化させることができる。本発明の艶消し組成物（ＩＩ）から調製されるコーティングは、一般的に迅速に乾燥し、研磨可能であり、良好な耐薬品性を有する。
【００７４】
また、ＬＥＤ光による硬化も可能である。ＵＶ光源は、典型的には２００〜８００ｎｍの波長で発光するが、本発明の利点は、ＵＶ  ＬＥＤ光源による硬化が可能であり、これは典型的には３６５〜３９５ｎｍの範囲で最も強力な波長を有するスペクトルで発光する。
【００７５】
しかしＵＶ光放射で硬化するのが最も典型的である。硬化は光開始剤を使用しても、しなくても可能である。しかし、典型的には、本発明の艶消し組成物（ＩＩ）は、少なくとも１種の光開始剤を含む。放射線に暴露されたときにフリーラジカルを生成することができる任意の光開始剤及びそれらの混合物を使用することができる。好ましい光開始剤としては、ＩＲＧＡＣＵＲＥ（商標）１８４；アシルホスフィンオキシド、例えばＩＲＧＡＣＵＲＥ（商標）８１９；ＢＡＳＦから入手可能なＩＲＧＡＣＵＲＥ（商標）６５１、Ａｌｌｎｅｘから入手可能なＡＤＤＩＴＯＬ（登録商標）ＢＰ（ベンゾフェノン）、及びＢＡＳＦから入手可能なＩＲＧＡＣＵＲＥ（商標）１１７３又はＩＲＧＡＣＵＲＥ（商標）ＢＰ（ベンゾフェノン）のようなベンゾジケタールが挙げられる。存在する場合、本発明の艶消し組成物（ＩＩ）中の光開始剤の量は、典型的には組成物の総重量に対して、０．０１〜１０ｗｔ％（重量％）、より好ましくは１〜８ｗｔ％、最も好ましくは３〜５ｗｔ％の少なくとも１種の光開始剤である。
【００７６】
本発明の別の態様は、本発明の艶消し組成物（ＩＩ）の製造方法であって、以下のステップを含む方法に関する：
（ｉ）上記（上記のいずれか）の「艶消し増量剤」（Ｉ）又はその成分を提供するステップ、
（ｉｉ）それぞれの量で艶消し剤（ｄ）を添加するステップ、
（ｉｉｉ）任意に、さらなる（メタ）アクリル化化合物をそれぞれの量で添加するステップ、及び
（ｉｖ）任意に、添加剤及び／又は溶媒をそれぞれの量で添加するステップ、
ここで、ステップ（ｉ）、（ｉｉ）、（ｉｉｉ）及び（ｉｖ）は任意の順序であり得る。基材上に塗布する前に、１種以上の光開始剤を添加してもよい（ｖ）。
【００７７】
組成物（ＩＩ）の粘度を下げることは、艶消し仕上げを得るのに役立ち得る。そのようなものとして、上記の方法は、
（ｖｉａ）ＤＰＧＤＡ、ＨＤＤＡ、ＯＤＡ等のような反応性希釈剤を添加する、及び／又は
（ｖｉｂ）艶消し組成物（ＩＩ）の温度を少なくとも２５℃、好ましくは少なくとも３０℃、おそらくは少なくとも５０℃、典型的には６０℃以下の温度に上昇させる、これは硬化に先立つ
というステップ（ｖｉ）をさらに含むことができる。
【００７８】
艶消し組成物（ＩＩ）の温度は、ＵＶ硬化の前に被膜される表面を加熱するＩＲランプを設置することによって上昇させることができる。上記のように温度を上げることは、金属石鹸（ｂ）が、得られた艶消し仕上げにプラスの影響を与えながら、より速くより滑らかにコーティング表面に移行するというさらなる利点を有する。 
【００７９】
放射線による硬化のステップの後、有利には、１２μｍの硬化膜厚で、６０°角度で最大１５、８５°角度で最大５０の光沢レベルを有する艶消しコーティングが得られる。
【００８０】
本発明の艶消し組成物（ＩＩ）を、木材、ボード、金属、石、コンクリート、ガラス、布、皮革、紙、プラスチック、フィルム、ホイル（紙及び／又はプラスチック）、発泡体、複合材料等を含む様々な基材に、ブラシ法、ディップ法、フローコーティング法、スプレー法、ローラー法、カーテンコーティング法などを含む従来の方法により塗布することができる。それらは、木材、紙、プラスチック及びボード基材上にコーティングを提供するのに特に有用である。それらは弾力性の床（ＰＶＣ）、消費者プラスチック（ＡＢＳ、ＰＭＭＡ、ＰＣ、ＰＰ、．．．）とホイル（ＰＥＴ、ＰＶＣ、ＰＰ、ＰＥ、．．．）のコーティングに特に有用である。本発明の組成物は、さらに、キッチン及びバスルームキャビネット、家具、床材、家電製品、自動車用途、グラフィック用途（フレキソ、オフセット、スクリーン及びインクジェット印刷インキを含むが、紙＆ボード上への、ＰＥ、ＰＥＴ、ＰＰなどのプラスチックフィルム上への刷り重ねワニスも含む）に使用するのに特に適している。これらは、木材（家具、寄木細工、キッチン、建築）産業、並びにプラスチック、金属及びコンクリート（家電、自動車、建築、コンクリート保護）産業及びグラフィックアート（印刷インキ、刷り重ねワニス）産業における使用に特に適している。 
【００８１】
本発明の組成物はまた、木材、プラスチック、コンクリート、ＭＤＦなどの複合材、デッキ及びテラゾ用のプラスチック−木材複合材、ＶＣＴ、ビニル、リノリウム、ＰＶＣ、ゴム及びコルクなどの弾力性のある床材のような広範囲の床材への現場適用用途に適している。それらはまた、特に、窓枠、ドア、シャッター、フェンス、木材などのコーティングのようなトリムコーティングのための垂直基材上の現場適用用途に適している。他の適切な基材は紙箔基材である。
【００８２】
これらはさらにまた、ハイエンド電子機器（例えば、携帯電話、タブレット）及び高級包装又は広告材料、食品包装、化粧品包装などのための艶消し及び超艶消し仕上げへの使用にも適している。
【００８３】
本発明による組成物は、インドアとオウトドアの両方の用途に使用することができる。本発明による組成物は、単層コーティングとして、又は多層システムにおける１つ以上の層としての使用に適したコーティングを得ることを可能にする。本発明の放射線硬化性組成物は、プライマー及び／又はシーラー及び／又はトップコートの製造にも使用することができるが、コーティングはしばしばトップコートである。（トップ）コーティングは、透明であっても不透明であってもよい。不透明コーティングは、例えば、携帯電話及び／又は他の電子デバイスの裏材に適用される。本発明の組成物は、また、自動車産業において使用されるヘッドランプ、トリムピース、組成物及び／又はプラスチック材料のコーティングのような自動車産業においても非常に適している。
【００８４】
プラスチック上のコーティングの場合、デッドマット効果は、しばしば、有機添加剤及び艶消し剤（Ｍｉｃｒｏｃｈｅｍから入手可能なＤＥＣＯＳＩＬＫ（商標）、ＤＥＣＯＳＯＦＴ（商標）のような）の添加によって形成され得る触覚特性及び／又は柔らかい感触と組み合わされる。 
【００８５】
トップコート、シーラー及び/又はプライマーの両方を、本発明の組成物から調製することができる。コーティングは、着色されていてもよく、及び/又はクリアコートであってもよい。プライマーは一般に容易に研磨可能である。トップコートは、艶消し効果と優れた引っ掻き耐性及び/又は耐汚染性を有利に組み合わせる。本発明による放射線硬化性組成物から調製されたシーラーは、一般に、高い顔料投入量を可能にする。
【００８６】
艶消し剤（ｄ）の必要性がより少なくなるということは、高光沢系のものと同様に、改良されたレオロジー特性、より良好な透明性、より深い硬化及び耐汚染性及び引っ掻き耐性性能を意味する。
【００８７】
本発明の艶消し組成物（ＩＩ）は、コーティングの製造に特に適している。しかしながら、本発明の組成物は、インキ、刷り重ねワニス、接着剤及び／又は成形品の製造に使用することもできる。したがって、本発明の別の態様は、本発明による少なくとも１つの放射線硬化性組成物から製造されるか、又はそれを含む、コーティング、インク、刷り重ねワニス、接着剤及び／又は成形品に関する。
【００８８】
本発明の１つの特定の実施態様は、本発明による放射線硬化性組成物から調製されたコーティングに関する。 
【００８９】
本発明でさらに提供されるのは、また、物品又は基材をコーティングする方法であって、
（ｉ）本発明の放射線硬化性組成物を物品又は基材の少なくとも１つの表面に塗布するステップ、
（ｉｉ）その後にコーティングを放射線硬化させるステップ
を含み、硬化フィルム厚が１２μｍで６０°の角度で最大１５、８５°の角度で最大５０の光沢レベルを有する艶消しコーティングを得る、上記方法である。本発明の組成物を使用する利点は、この光沢レベルが得られること、又は６〜１２０μｍの乾燥厚さ（硬化膜厚）を有するコーティングが得られることである。したがって、艶消し効果は、広範囲のコーティング厚にわたって得られ得る。
【００９０】
さらに提供されるのは、本発明による組成物から又は本発明による方法を介して得られるコーティングである。
【００９１】
本発明による組成物を含むコーティングを含むコーティングされた基材もまた提供され、基材にコーティング組成物を塗布してコーティングを形成し、その後該コーティングを放射線硬化させて、硬化フィルム厚１２μｍで、６０°の角度で最大１５、８５°の角度で最大で５０の光沢測定値を有する艶消しコーティングを得るステップを含む、基材をコーティングするための、本発明によるコーティング組成物の使用も提供される。本発明の組成物（ＩＩ）で基材をコーティングすることによって調製された艶消しコーティングも提供され、該艶消しコーティングは、硬化膜厚１２μｍで６０°の角度で最大１５、８５°の角度で最大５０の光沢測定値を有する。本発明の組成物を使用する利点は、この光沢レベルが得られること、又は６〜１２０μｍの硬化フィルム厚を有するコーティングである。したがって、艶消し効果は、広範囲のコーティング厚にわたって得られ得る。本発明を通して、ＤＩＮ−６７５３０に従ってＢＹＫ  Ｇａｒｄｎｅｒ  ｍｉｃｒｏ−ＴＲＩ−ｇｌｏｓｓ２０−６０−８５光沢計を用いて、６０°及び８５°の角度で光沢を測定した。 
【００９２】
本発明の艶消し増量剤（Ｉ）を含有するコーティングは、より良好なソフトな感触を有する傾向があり、木材基剤用に設計されたコーティングは、透明性が向上する。新しい結合剤はまた、コーティングの柔軟性又は硬度に悪影響を及ぼさない。結果として、本発明の艶消し増量剤（Ｉ）は、トップコーティング及び自己シーリングコーティングでの使用に理想的である。
【００９３】
以下、本発明を後述の実施例によりさらに詳細に説明するが、本発明はこれらに限定されることを意図するものではない。本発明を通して、特に実施例では、以下の測定方法が適用されている。
【実施例】
【００９４】
材料及び方法
ＵＶ硬化：
硬化は以下の方法で行った：６−１２０μｍの厚さのコーティング層を、バーコーターによりレネタ（Ｌｅｎｅｔａ）紙不透明カード上に塗布した。次いで、４０、８０又は１２０ワット／ｃｍ２のＨｇランプを用いて、５ｍ／分の硬化速度でＵＶ光下でコーティングを硬化させた。
【００９５】
光沢測定：
本発明を通して、及び本明細書では、ＤＩＮ−６７５３０に従ってＢＹＫ  Ｇａｒｄｎｅｒ  ｍｉｃｒｏＴＲＩ−ｇｌｏｓｓ２０−６０−８５光沢計を用いて光沢測定を行った。
【００９６】
耐汚染性：
試験条件：
白いＬｅｎｅｔａ紙上にバーコータにより８０μ乾燥のコーティングを施す。次いで、コーティングを、８０ワット／ｃｍ２のＨｇランプを用いて５ｍ／分の硬化速度でＵＶ光下で硬化させた。照射後、試料は、少なくとも１時間、制御された部屋（２０℃、５０％ＲＨ）中で安定化される。 
【００９７】
評価：
耐汚染性は記載のように測定される。ある製品（Ｚ）を一定時間（Ｙ）、コーティング上に置き、空気乾燥を防ぐためにガラスキャッピングで覆う。時間（Ｙ）の経過後、製品（Ｚ）を溶媒（Ｓ）又は水／石鹸溶液に漬けた薄い織物（ｔｉｓｓｕｅ）で除去する。以下の製品を試験した（表１）。
【００９８】
【表１】
2018532822.tif 000002
【００９９】
次いで１から５までの尺度を使用して、以下のようにして耐汚染性を判定し、採点する：
５・・・目に見える汚れがない
４・・・非常に薄い汚れ
３・・・中程度の汚れ
２・・・強い汚れ
１・・・非常に強い汚れ
【０１００】
耐薬品性：
この方法は、ドライフィルムが特定の溶媒に対して耐性であるかどうかを決定する。
【０１０１】
試験条件：
白いＬｅｎｅｔａ紙上にバーコーターにより８０μ乾燥のコーティングを施す。次いで、コーティングを、８０ワット／ｃｍ２のＨｇランプを用いて５ｍ／分の硬化速度でＵＶ光下で硬化させた。照射後、試料は、少なくとも１時間、制御された部屋（２０℃、５０％ＲＨ）中で安定化される。 
【０１０２】
評価：
コーティング（Ｘ）を一定時間（Ｙ）、溶媒（Ｚ）と接触させておく。試験した異なる製品は、１０％ＮＨ３、１０％ＮａＯＨ、５０％エタノール（水で希釈）、水、イソプロピルアルコール及びアセトンである。その後、外観を評価する。外観はまた、損傷なし、可溶、光沢変化、接着不良などとして、視覚的に採点される。
【０１０３】
次いで１〜５の尺度を使用して、以下のようにして耐薬品性を判定し、採点する：
５・・・目に見える汚れがない
４・・・非常に薄い汚れ
３・・・中程度の汚れ
２・・・強い汚れ
１・・・非常に強い汚れ
【０１０４】
コーンとプレートの粘度：ＩＳＯ  ３２１９による
【０１０５】
熱安定性：
必要な場合、試験を開始する前に試料を均一にする。次いで、３０ｍｌの瓶に試料を充填し、首のみを満たさずに残す。次に、試料を適切な温度および時間でオーブンに入れる。毎日ゲル形成のチェックを行なう：一度試料を逆さまにして試料がゲル化しているかどうかを確認する。所定の試験時間の後、試料をオーブンから取り出し、ゲルをチェックする。試料にゲルが含まれている場合、試験は中止される。通常６０℃（１４０°Ｆ）で１０日間、８０°Ｃ（１７６°Ｆ）で１０日間の２つのエージング試験が実行される。試料がゲル化するまでの日数に留意する。
【０１０６】
実施例セクション：
本発明の艶消し増量剤（Ｉ）は、艶消し剤（ｄ）を添加しなくても光沢を低下させる。
【０１０７】
本発明の組成物を、艶消し剤としてシリカを含有する標準の艶消しコーティングと比較した（ＥＸ１−Ｒ）。バーコーターを使用して黒色のレネタ（Ｂｌａｃｋ  Ｌｅｎｅｔａ）紙にコーティングを塗布した後、８０ワット／ｃｍ２Ｈｇランプ下でＵＶ硬化させた。コーティングの乾燥厚は、それぞれ１０〜２０〜４０〜８０μｍであった。６０°及び８５°の角度でのコーティングの組成及び光沢レベルをそれぞれ表２に示す。また、耐汚染性及び耐薬品性を評価した。他に指示がない限り、量は部で示す。表２のデータは、本発明の艶消し増量剤から調製したコーティングがより低い光沢を示すことを示す（ＥＸ２−３）。（余分な）標準艶消し剤を添加することにより、６０°の角度で５未満の光沢レベルに到達することができる（「デッドマット効果」）。耐汚染性及び耐薬品性は、金属石鹸（ｂ）の添加によって悪影響を受けない。
【０１０８】
【表２】
2018532822.tif 000003
【０１０９】
*艶消し剤なしでは６０°の角度での光沢は９０を超えるであろう
**ＰＥＡ／ステアリン酸亜鉛／添加剤（８５／１４／１）。ＰＥＡは  ＥＸ１−Ｒの一つと同じである
ＨＤＤＡ：ヘキサンジオールジアクリレート、ＤＰＧＤＡ：ジプロピレングリコールジアクリレート
【０１１０】
標準的な無機艶消し剤（ｄ）を添加することにより１５未満の艶消しを達成することができる
全範囲の無機シリカ艶消し剤（ｄ）を、本発明の「艶消し増量剤」との相溶性に関して試験した。１０−２０−４０−８０μｍの乾燥厚さをそれぞれ有するコーティングを、黒色のレネタ（Ｌｅｎｅｔａ）紙上にバーコーターにより塗布した。次いで、コーティングを、１２０ワット／ｃｍ２のＨｇランプを用いて５ｍ／分の硬化速度でＵＶ光下で硬化させた。コーティングの組成を表３に示し、結果を表４に要約する。
表４のデータは、６０℃で１０未満の光沢レベルが標準シリカで達成できることを示している。５未満の光沢レベルですら容易に達成できる。
【０１１１】
【表３】
2018532822.tif 000004
【０１１２】
【表４】
2018532822.tif 000005
【０１１３】
より少ないシリカ艶消し剤を使用して１５未満の艶消しを得ることができる
２０μｍの乾燥厚さを有するコーティングを、黒色のレネタ（Ｌｅｎｅｔａ）紙上でバーコーターによって塗布した。次いで、コーティングを、１２０ワット／ｃｍ２のＨｇランプを用いて５ｍ／分の硬化速度でＵＶ光下で硬化させた。６０°の角度での光沢及び２３℃での円錐平板粘度を測定した。コーティングの組成を表５に示し、結果を表６に要約する。
【０１１４】
【表５】
2018532822.tif 000006
【０１１５】
【表６】
2018532822.tif 000007
【０１１６】
【表７】
2018532822.tif 000008
【０１１７】
１０未満の艶消しは、標準的な有機艶消し剤（ｄ）を添加することにより達成できる
厚さ１０−２０−４０−８０μｍ厚の乾燥厚を有するコーティングを、黒色のレネタ（Ｌｅｎｅｔａ）紙上にバーコーターにより塗布した。次いで、コーティングを、１２０ワット／ｃｍ２のＨｇランプを用いて５ｍ／分の硬化速度でＵＶ光下で硬化させた。６０°の角度での光沢及び８５°の角度での光沢を測定した。コーティングの組成を表７に示し、結果を表８に要約する。
【０１１８】
【表８】
2018532822.tif 000009
【０１１９】
【表９】
2018532822.tif 000010
【０１２０】
トップコート中の異なる亜鉛化合物の試験
８０μｍ厚の乾燥厚を有するコーティングを、黒色のレネタ（Ｌｅｎｅｔａ）紙上にバーコーターによって塗布した。次に、２×８０ワット／ｃｍ２のＨｇランプを用いて７ｍ／分の硬化速度でＵＶ光下でコーティングを硬化させた。６０°測定での光沢を２週間の貯蔵寿命の後に繰り返した。トップコート組成を表９に示す。結果を表１０に要約する。最初は全てのＺｎ触媒はあるレベルの艶消し増長を有したが、本発明の艶消し増長剤を使用しないと、この効果は混合物の１２日間の貯蔵後に消失した（例えば比較例１７Ｒ及び１８Ｒ参照）。その場合、艶消し効果は維持され、コーティングの硬度は良好なままであった。最良の特性のバランスは、本発明の艶消し増量剤（Ｉ）で得られる（例えば実施例１９参照）。比較例１７−Ｒは、脂肪酸の長さが役割を果たすことを示す。
【０１２１】
【表１０】
2018532822.tif 000011
【０１２２】
【表１１】
2018532822.tif 000012
【０１２３】
艶消し効果と良好な機械的及び化学的特性
密閉した木材（ＥＢＥＣＲＹＬ（登録商標）８３３２）にＤＣコーティングを施した。トップコートを８〜１５ｇ／ｍ２の量で適用した。次に、８０ワット／ｃｍ２のＨｇランプを用いて２Ｘ７ｍ／分の硬化速度でＵＶ光下でコーティングを硬化させた。硬化速度及び機械的特性を調べた（表１１）。本発明の艶消し剤は、ＯＤＡ（オクチルデシルアクリレート）のような当該技術分野で使用される他の薬剤よりも明らかな利益を有する（表１２）。表１３では、本発明による異なる艶消し増量剤を比較する（ＥＸ２６−３５）。
【０１２４】
【表１２】
2018532822.tif 000013
【０１２５】
【表１３】
2018532822.tif 000014
【０１２６】
【表１４】
2018532822.tif 000015
【国際調査報告】
2018532822.tif 000016
2018532822.tif 000017
2018532822.tif 000018